Procédé de fabrication d’un noir de carbone comprenant : - le chauffage électrique d'un gaz porteur afin de former un gaz porteur chauffé de sorte que la pyrolyse d’au moins une partie d’une matière de première de noir de carbone se produise dans un réacteur de noir de carbone par contact avec ledit gaz porteur chauffé, dans lequel la matière première de noir de carbone comprend au moins une première matière première de noir de carbone et au moins une matière première de noir de carbone à faible rendement ; - la combinaison de la au moins une première matière première de noir de carbone avec ledit gaz porteur chauffé afin de former un flux de réaction, dans lequel la au moins une première matière première de noir de carbone comprend au moins 10 % en poids de la matière première totale de noir de carbone ; - la combinaison, en aval, d’au moins une matière première de noir de carbone à faible rendement avec ledit flux de réaction présent afin de former le noir de carbone, dans lequel la au moins une matière première de noir de carbone à faible rendement comprend au moins 10 % en poids de la matière première totale de noir de carbone ; et - la récupération du noir de carbone dans le flux de réaction, dans lequel la première matière première de noir de carbone est un liquide à température et pression ambiantes, et présente les propriétés suivantes : - un indice de corrélation du U.S. Bureau of Mines (BMCI) ≥ 100, - un rapport atomique H:C ≤ 1,23, et - une gravité spécifique > 1,02 ; et dans lequel la matière première de noir de carbone à faible rendement présente au moins l’une des propriétés suivantes : - un indice de corrélation du U.S. Bureau of Mines (BMCI) - un rapport atomique H:C > 1,23, ou - une gravité spécifique ≤ 1,02, ou - est un gaz à température et pression ambiantes, et dans lequel la au moins une matière première de noir de carbone à faible rendement est présente dans une quantité comprise entre 10 % en poids et 90 % en poids, sur la base de ladite matière première totale de noir de carbone, et la au moins une première matière première de noir de carbone est présente dans une quantité comprise entre 10 % en poids et 90 % en poids sur la base de ladite matière première totale de noir de carbone. Procédé de fabrication d’un noir de carbone comprenant : - le chauffage électrique d'un gaz porteur afin de former un gaz porteur chauffé de sorte que la pyrolyse d’au moins une partie d’une matière de première de noir de carbone se produise dans un réacteur de noir de carbone par contact avec ledit gaz porteur chauffé, dans lequel la matière première de noir de carbone comprend au moins une première matière première de noir de carbone et au moins une matière première de noir de carbone à faible rendement ; - la combinaison de la au moins une première matière première de noir de carbone et de la au moins une matière première de noir de carbone à faible rendement sous forme de mélange ou d’ajouts distincts au même emplacement ou quasiment au même emplacement, avec ledit gaz porteur chauffé afin de former un flux de réaction, dans lequel la au moins une première matière première de noir de carbone comprend au moins 10 % en poids de la matière première totale de noir de carbone et la au moins une matière première de noir de carbone à faible rendement comprend au moins 10 % en poids de la matière première totale de noir de carbone ; et - la récupération du noir de carbone dans le flux de réaction, dans lequel la première matière première de noir de carbone est un liquide à température et pression ambiantes, et présente les propriétés suivantes : - un indice de corrélation du U.S. Bureau of Mines (BMCI) ≥ 100, - un rapport atomique H:C ≤ 1,23, et - une gravité spécifique > 1,02 ; et dans lequel la matière première de noir de carbone à faible rendement présente au moins l’une des propriétés suivantes : - un indice de corrélation du U.S. Bureau of Mines (BMCI) - un rapport atomique H:C > 1,23, ou - une gravité spécifique ≤ 1,02, ou - est un gaz à température et pression ambiantes, et dans lequel la au moins une matière première de noir de carbone à faible rendement est présente dans une quantité comprise entre 10 % en poids et 90 % en poids, sur la base de ladite matière première totale de noir de carbone, et la au moins une première matière première de noir de carbone est présente dans une quantité comprise entre 10 % en poids et 90 % en poids sur la base de ladite matière première totale de noir de carbone. Procédé de fabrication d’un noir de carbone comprenant : - le chauffage électrique d’au moins une première matière première de noir de carbone afin de former un flux de réaction de sorte que la pyrolyse d’au moins une partie de la au moins une première matière première de noir de carbone se produise dans un réacteur de noir de carbone, dans lequel la au moins une première matière première de noir de carbone comprend au moins 10 % en poids de la matière première totale de noir de carbone ; - la combinaison, en aval, d’au moins une matière première de noir de carbone à faible rendement avec ledit flux de réaction présent afin de former le noir de carbone, dans lequel la au moins une matière première de noir de carbone à faible rendement comprend au moins 10 % en poids de la matière première totale de noir de carbone ; et - la récupération du noir de carbone dans le flux de réaction, dans lequel la première matière première de noir de carbone est un liquide à température et pression ambiantes, et présente les propriétés suivantes : - un indice de corrélation du U.S. Bureau of Mines (BMCI) ≥ 100, - un rapport atomique H:C ≤ 1,23, et - une gravité spécifique > 1,02 ; et dans lequel la matière première de noir de carbone à faible rendement présente au moins l’une des propriétés suivantes : - un indice de corrélation du U.S. Bureau of Mines (BMCI) - un rapport atomique H:C > 1,23, ou - une gravité spécifique ≤ 1,02, ou - est un gaz à température et pression ambiantes, et dans lequel la au moins une matière première de noir de carbone à faible rendement est présente dans une quantité comprise entre 10 % en poids et 90 % en poids, sur la base de ladite matière première totale de noir de carbone, et la au moins une première matière première de noir de carbone est présente dans une quantité comprise entre 10 % en poids et 90 % en poids sur la base de ladite matière première totale de noir de carbone. Procédé selon l’une quelconque des revendications précédentes, comprenant en outre le chauffage électrique de la au moins une matière première de noir de carbone à faible rendement. Procédé selon la revendication 4, dans lequel le chauffage électrique de la au moins une matière première de noir de carbone à faible rendement comprend le chauffage de la matière première de noir de carbone à faible rendement à une température comprise entre 600 et 800°C. Procédé selon la revendication 1 ou 2, comprenant en outre le chauffage électrique d’au moins une première matière première de noir de carbone et de la au moins une matière première de noir de carbone à faible rendement. Procédé selon la revendication 1 ou 2, dans lequel ledit chauffage électrique est réalisé à l’aide d’un arc. Procédé selon la revendication 1 ou 2, dans lequel ledit chauffage électrique est réalisé à l’aide d’un élément chauffant résistif ou à induction. Procédé selon la revendication 8, dans lequel l’élément chauffant est de l’oxyde de magnésium ou de la zircone stabilisée à l’yttrium. Procédé selon l’une quelconque des revendications 1 à 9, dans lequel ledit gaz porteur chauffé présente une température supérieure à 2000°C. Procédé selon l’une quelconque des revendications 1 à 3, dans lequel ledit chauffage électrique est réalisé à l’aide d’un procédé à induction ou à micro-ondes qui empêche tout contact direct entre une électrode et un gaz porteur ou la matière première de noir de carbone. Procédé selon la revendication 3, dans lequel ledit chauffage électrique est réalisé à l’aide d’un arc de plasma ou d’un élément chauffant en contact direct avec ladite matière première de noir de carbone. Procédé selon l’une quelconque des revendications précédentes, dans lequel la matière première de noir de carbone à faible rendement est au moins l’une de ce qui suit : ledit indice de corrélation du U.S. Bureau of Mines (BMCI) ledit gaz à température et pression ambiantes, ou ledit rapport atomique H:C > 1,3, ou ladite gravité spécifique ≤ 1.0. Procédé selon l’une quelconque des revendications précédentes, dans lequel la matière première de noir de carbone à faible rendement présente ladite gravité spécifique de 1,02 au maximum. Procédé selon l’une quelconque des revendications précédentes, dans lequel ladite matière première de noir de carbone à faible rendement comprend au moins l’un de ce qui suit : une huile dérivée d’un végétal ou de toute autre plante, de l’éthanol biosourcé, une cire ou une résine produite par une plante ou un animal, une huile issue de graisse animale, une huile algale, une huile issue de la pyrolyse de boues d’épuration ou de déchets agricoles, un liquide de sous-produit issu du traitement d’une matière biogénique, un liquide produit par liquéfaction hydrothermique d’une biomatière, une résine liquide brute, un colophane de résine liquide, un brai de résine liquide, ou un acide gras de résine liquide, une huile produite à partir de matières recyclées, une huile dérivée de la pyrolyse de pneumatiques hors normes, rejetés ou en fin de vie, une huile dérivée de la pyrolyse de produits en plastique ou en caoutchouc mis au rebut ou recyclés, une huile dérivée de la pyrolyse de déchets municipaux solides, ou une huile dérivée de la pyrolyse de biomasse, ou une quelconque combinaison de ce qui précède. Procédé selon l’une quelconque des revendications précédentes, dans lequel la au moins première matière première de noir de carbone comprend un ou plusieurs de graisses de décantation, de boues huileuses décantées, de goudron de houille, d’un dérivé de goudron de houille, d’un résidu d’unité de craquage d’éthylène, ou d’un résidu d’unité de craquage de phénol. Procédé selon l’une quelconque des revendications précédentes, dans lequel la première matière première de noir de carbone est une fraction obtenue à partir de la distillation d’huile de pyrolyse de pneumatiques. Procédé selon l’une quelconque des revendications précédentes, dans lequel la matière première de noir de carbone à faible rendement représente 50 à 90 % en poids d’une matière première totale utilisée dans le cadre dudit procédé. Procédé selon l’une quelconque des revendications précédentes, dans lequel la matière première de noir de carbone à faible rendement représente 60 à 90 % en poids d’une matière première totale utilisée dans le cadre dudit procédé. Procédé selon l’une quelconque des revendications précédentes, dans lequel le réacteur de noir de carbone possède une première chambre dans laquelle ledit chauffage électrique se produit et un goulot d’étranglement en aval de la première chambre et une chambre de réaction en aval du goulot d’étranglement et une zone de refroidissement en aval de la chambre de réaction, et dans lequel la première matière première de noir de carbone est injectée dans ledit goulot d’étranglement et la matière première de noir de carbone à faible rendement est injectée après ledit goulot d’étranglement. Procédé selon la revendication 20, dans lequel ledit réacteur de noir de carbone comprend un second goulot d’étranglement en aval de ladite chambre de réaction et avant ladite zone de refroidissement, et ladite matière première de noir de carbone à faible rendement est injectée dans ledit second goulot d’étranglement. Procédé selon l’une quelconque des revendications précédentes, dans lequel ladite au moins première matière première de noir de carbone est introduite dans ledit réacteur de noir de carbone à un premier emplacement et à au moins un emplacement distinct en aval du premier emplacement. Procédé selon la revendication 22, dans lequel la quantité de première matière première de noir de carbone introduite au premier emplacement est supérieure à 50 % de la quantité totale de la première matière première de noir de carbone. Procédé selon l’une quelconque des revendications précédentes, dans lequel ladite au moins matière première de noir de carbone à faible rendement est introduite dans ledit réacteur de noir de carbone à au moins deux emplacements distincts, avec l’un des emplacements distincts qui se trouve en aval de l’autre. Procédé selon l’une quelconque des revendications précédentes, dans lequel ladite au moins une première matière première de noir de carbone est un mélange qui comprend moins de 50 % en poids d’une matière première de noir de carbone à faible rendement sur la base du poids total de ladite première matière première de noir de carbone. Procédé selon l’une quelconque des revendications précédentes, dans lequel ladite au moins une première matière première de noir de carbone est un mélange qui comprend moins de 5 % en poids d’une matière première de noir de carbone à faible rendement sur la base du poids total de ladite première matière première de noir de carbone. Procédé selon l’une quelconque des revendications précédentes, dans lequel ladite au moins une matière première de noir de carbone à faible rendement est un mélange qui comprend moins de 50 % en poids d’une matière première de noir de carbone à haut rendement sur la base du poids total de ladite matière première de noir de carbone à faible rendement. Procédé selon l’une quelconque des revendications précédentes, dans lequel ladite au moins une matière première de noir de carbone à faible rendement est un mélange qui comprend moins de 5 % en poids d’une matière première de noir de carbone à haut rendement sur la base du poids total de ladite matière première de noir de carbone à faible rendement. Procédé selon l’une quelconque des revendications précédentes, dans lequel ladite matière première de noir de carbone à faible rendement présente ladite valeur BMCI Procédé selon l’une quelconque des revendications précédentes, dans lequel ladite matière première de noir de carbone à faible rendement présente ledit rapport atomique H:C > 1,23. Procédé selon l’une quelconque des revendications précédentes, dans lequel ladite matière première de noir de carbone à faible rendement est ledit gaz à température et pression ambiantes. Procédé selon l’une quelconque des revendications précédentes, dans lequel ledit noir de carbone récupéré est un noir de carbone de grade N110, N121, N220, N231, N234, N299, N326, N330, N339, N347, N351, N358, N375, N539, N550, N650, N660, N683, N762, N765, N774, N787 ou N990.